(57)【要約】      （修正有）【課題】断熱性の他に、抗菌、抗カビ性を持ち、さらに人体に対しての安全性が高い断熱塗料および建材を提供する。【解決手段】本断熱塗料は、断熱原材と第４級アンモニウム化合物とからなり、  前記第４級アンモニウム化合物が全重量の３〜３０重量％である。ここで、本断熱原材は、アルミノ珪酸ソーダガラスと、顔料と、樹脂と、分散剤と、粘着剤とを含んでなる。また、本断熱原材は、前記アルミノ珪酸ソーダガラスが、中空ビーズ構造であると共に粒径が１０〜５０μｍであり、かつその含有量が該断熱原材の全重量の１０〜２０重量％である。【選択図】図１
0003169918.tif 000002
【実用新案登録請求の範囲】
【請求項１】
矩形の薄板状をしており、塗料層を有し、
前記塗料層を構成する断熱塗料は、
アルミノ珪酸ソーダガラスと、顔料と、樹脂と、分散剤と、粘着剤とを含んでなる断熱原材であって、前記アルミノ珪酸ソーダガラスが、中空ビーズ構造であると共に粒径が１０〜５０μｍであり、かつその含有量が該断熱原材の全重量の１０〜２０重量％である前記断熱原材と、
第４級アンモニウム化合物とからなり、
前記第４級アンモニウム化合物が全重量の３〜３０重量％である
建材。
【請求項２】
前記断熱塗料は、抗菌機能を備えた請求項１に記載の建材。
【請求項３】
前記断熱塗料は、抗カビ機能をさらに備えた請求項２に記載の建材。
【請求項４】
前記断熱塗料は、
前記第４級アンモニウム化合物は、アンモニウムフルオリド、アンモニウムクロリド、アンモニウムブロミド、アンモニウムヨージド、またはアンモニウムヒドロキシドである
請求項１〜３のいずれかに記載の建材。
【請求項５】
前記顔料が、二酸化チタンであることを特徴とする
請求項１〜４のいずれかに記載の建材。
【請求項６】
前記樹脂が、アクリルシリコン系の樹脂であることを特徴とする
請求項１〜５のいずれかに記載の建材。
【請求項７】
産業廃棄物から形成され、鉄粉を含まず、体積固有抵抗値が１０4 Ω・ｃｍ未満、含水率が２０％以下で粒径が１ｍｍ以下の粉体からなる導電性骨材を前記断熱原材に、前記導電性骨材が当該導電性骨材と前記断熱原材との総重量の５〜３５％となるように混合した
請求項１〜６のいずれかに記載の建材。
【請求項８】
クロスである
請求項１〜７のいずれかに記載の建材。
【考案の詳細な説明】
【技術分野】
【０００１】
本考案は、建物の外壁面、室内の内壁面等に断熱層を形成する用途に使用される抗菌・抗カビ機能を有する建材に関するものである。
【背景技術】
【０００２】
地球温暖化による平均気温の上昇が生態系に与えた変化の一つとして、カビや菌類の活動が注目されている。内部に侵入・繁殖するカビや菌類が引き起こす健康被害が問題となっているためである。
伝染病はもとより、それを治療する病院における院内感染、あるいは調理室内での食中毒、居住空間内のカビによって引き起こされる数々の健康被害があり、このような場面で細菌を抑制する必要がある。
また、室内の壁に繁殖したカビは、見苦しく、美観上も好ましくないだけでなく、健康に多大な害を与える。
【０００３】
【特許文献１】特開２００５-２６８５２０号公報
【考案の開示】
【考案が解決しようとする課題】
【０００４】
しかしながら、細菌を駆除したり殺そうとして薬剤を用いる際、使用する成分によっては人体に悪影響が及んだり、生活環境を汚染する結果になる可能性がある。しかも駆除作業は繰り返し行わないと、細菌は復活して再び発生してしまう。
そのため、なるべく少ない添加物で抗菌抗力ピ効果を発揮させ、長期に持続効果があり、人間・ペットに無毒で、抗菌・抗力ビによる生活環境汚染を低減するような断熟塗料の開発が求められている。
しかしながら、抗菌性がありながらも使用者に対しては毒性が非常に低いペイントの開発は極めて難しい課題である。
【０００５】
また、建物の外壁面、室内の内壁面等に断熱層等に用いられる断熱材は、ＪＩＳ規格として熱伝導率が０．１３より小さいことが条件となっており、これを満足するものが種々知られている。これらについては、ブロック形状になっているため、建物の外壁面、室内の壁面等に形成するのは困難であり、特に入り組んだ凹凸状の面に断熱材の層を設けることは困難であった。これに対して、壁面等に塗布の可能な断熱材であれば望ましい。
【０００６】
さらには、断熱性、電磁シールド性およびリサイクル性に優れ、且つ塗布性がある断熱材は無かった。近年、リフォームの需用が高まり、既存の建材に塗布するだけで、断熱性および電磁シールド性を高めることができる断熱材のニーズが高まっている。さらに、環境への配慮の要求が高まり、リサイクル性へのニーズも高まっている。
【０００７】
本考案はかかる事情に鑑みてなされたものであり、その目的は、断熱性の他に、抗菌、抗カビ性を持ち、さらに人体に対しての安全性が高い建材を提供することにある。
【課題を解決するための手段】
【０００８】
本考案の断熱材は、上述した従来技術の問題を解決し、上述した目的を達成するために、本考案の建材は、矩形の薄板状をしており、塗料層を有し、前記塗料層を構成する断熱塗料は、アルミノ珪酸ソーダガラスと、顔料と、樹脂と、分散剤と、粘着剤とを含んでなる断熱原材であって、前記アルミノ珪酸ソーダガラスが、中空ビーズ構造であると共に粒径が１０〜５０μｍであり、かつその含有量が該断熱原材の全重量の１０〜２０重量％である前記断熱原材と、第４級アンモニウム化合物とからなり、前記第４級アンモニウム化合物が全重量の３〜３０重量％である。
【０００９】
好適には、前記断熱塗料は、抗菌機能を備えている。
好適には、前記断熱塗料は、抗カビ機能をさらに備えている。
【００１０】
好適には、前記断熱塗料は、前記第４級アンモニウム化合物は、アンモニウムフルオリド、アンモニウムクロリド、アンモニウムブロミド、アンモニウムヨージド、またはアンモニウムヒドロキシドである。
【００１１】
好適には、前記顔料は、二酸化チタンである。
好適には、前記樹脂は、アクリルシリコン系の樹脂である。
好適には、産業廃棄物から形成され、鉄粉を含まず、体積固有抵抗値が１０4 Ω・ｃｍ未満、含水率が２０％以下で粒径が１ｍｍ以下の粉体からなる導電性骨材を前記断熱原材に、前記導電性骨材が当該導電性骨材と前記断熱原材との総重量の５〜３５％となるように混合している。
【考案の効果】
【００１２】
本考案によれば、断熱性の他に、抗菌、抗カビ性を持ち、さらに人体に対しての安全性が高い断熱塗料、断熱材および建材を提供することができる。
また、本考案によれば、壁面等に塗布が容易な断熱塗料を提供することができる。
また、本考案によれば、断熱性、電磁シールド性およびリサイクル性に優れ、且つ塗布性がある断熱塗料を提供することができる。
【図面の簡単な説明】
【００１３】
【図１】図１は、本考案の実施形態の建材を説明するための図である。
【考案を実施するための最良の形態】
【００１４】
以下、本考案の建材について詳細に説明する。
＜第１実施形態＞
図１は、本考案の実施形態の建材を説明するための図である。
図１に示すように、本実施形態の建材１は、建材本体層３と断熱塗料層４とを有する。
建材１は、例えば、矩形の薄板状をしている。
断熱塗料層４を構成する断熱塗料は、以下である。
本実施形態では、断熱原材と第４級アンモニウム化合物とからなり、第４級アンモニウム化合物が全重量の３〜３０重量％である断熱塗料について説明する。
以下、本実施形態の断熱塗料の製造に用いる上記断熱原材および第４級アンモニウム化合物について詳細に説明する。
【００１５】
なお、本実施形態の断熱塗料は、断熱性に加えて高い遮熱性（９０〜９６％）を有している。さらに、本実施形態の断熱塗料は、熱伝導率が非常に低く（約０．０１３ｋｃａｌ）。
【００１６】
［断熱原材］
中空ビーズ構造を有するアルミノ珪酸ソーダガラスである商品名ＸＯＬ−２００（ザ ピーキュー コーポレーション製、Southpoint, ValleyForge, Pennsylvania, U.S.）を用いることにより重量を非常に軽くすることができ、特定の樹脂と、顔料、分散剤、粘着剤等を配合することにより、熱伝導率が従来より低く、軽量で、かつ壁面等に塗布することが容易な断熱原材が得られる。すなわち、建物の外壁面、室内の壁面等に容易に塗布形成でき、断熱性に優れると共に耐久性も良好な塗布式断熱原材を提供する。
【００１７】
当該断熱原材の特徴は、アルミノ珪酸ソーダガラスと、顔料と、樹脂と、分散剤と、粘着剤とを含んでなる塗布式断熱原材であって、アルミノ珪酸ソーダガラスが、中空ビーズ構造であり粒径が１０〜５０μｍであり、かつその含有量が断熱原材の全重量の１０〜２０重量％であることにある。なお、アルミノ珪酸ソーダガラスの含有量については、断熱原材の全重量の１０〜２０重量％であるが、好ましくは１３〜１５重量％である。アルミノ珪酸ソーダガラスの含有量が１０％より小さいと断熱原材の断熱能力が低下することになり、また含有量が２０％より大きくなると断熱原材の壁面等への付着力が低下することになる。
【００１８】
アルミノ珪酸ソーダガラスは、空気層を含む中空ビーズ構造であり、具体的には、例えば上記商品名ＸＯＬ−２００（ザ ピーキュー
コーポレーション製）ないしこれの相当品が用いられる。顔料は、光を反射する白色顔料であることが好ましい。樹脂は、アクリルシリコン系の樹脂であり、これにセラミックスを混入することで、熱反射率を上げると共に、熱容量を小さくできる。これにより、高い蓄熱効果が得られる。
分散剤は、成分材料を混合する際に、アルミノ珪酸ソーダガラスと樹脂と顔料との混合を均一にするものである。粘着剤は、分散した成分材料の分離、沈殿を抑えるものである。粘着剤には、沈殿防止剤、速乾剤等も含まれる。また、成分材料として、これ以外に溶剤を加えることもできる。色を変えるための着色剤を加えることもできる。本考案で用いる断熱原材は、通常１０重量％程度の水あるいは油性溶剤を加えて薄めて使用される。また、断熱剤の壁面等への塗布厚みは、乾燥状態で０．４〜１．０ｍｍ程度であることが好ましく、特に好ましくは０．６〜０．８ｍｍである。
【００１９】
また、上記断熱原材の顔料は、例えば、二酸化チタンである。これにより、二酸化チタンは、顔料として優れた純白の色をもたらし、光を良好に反射する効果が得られる。さらに、二酸化チタンは紫外線反応によってマイナスイオンを発生することにより、防臭及び殺菌効果が得られ、さらに空気中の窒素酸化物や硫黄酸化物を分解する効果も得られる。
【００２０】
また、上記断熱原材の樹脂は、前述したように、アクリルシリコン系の樹脂であり、これにセラミックスを混入することで、熱反射率を上げると共に、熱容量を小さくできる。これにより、高い蓄熱効果が得られる。
【００２１】
［第４級アンモニウム化合物(Quaternary Ammonium
Compounds)］
第４級アンモニウム化合物としては、アンモニウムフルオリド ( Ammonium
Fluorides)、アンモニウムクロリド(Ammonium Chlorides)、アンモニウムブロミド(Ammonium Bromides)、アンモニウムヨージド(Ammonium
Iodides)、アンモニウムヒドロキシド(Ammonium Hydroxides)がある。
第４級アンモニウム化合物として、上述したもの以外の化合物を用いてもよい。
【００２２】
［断熱塗料］
本実施形態の断熱塗料は、上記断熱原材と、第４級アンモニウム化合物とを、上記第４級アンモニウム化合物が全重量の３〜３０重量％となるように混合して製造される。
実験により、第４級アンモニウム化合物を全重量の３重量％未満にすると、抗菌効果および抗カビ効果が著しく低下することが確認された。
また、実験により、第４級アンモニウム化合物を全重量の３０重量％より多くすると、第４級アンモニウム化合物と、断熱原材を構成する樹脂とが反応してしまい、変色してしまうことが確認された。
【００２３】
［クロス］
本実施形態のクロスは、上述した本実施形態の断熱塗料を、通常のクロスに含浸あるいは塗布して製造される。
ここで、通常のクロスとは、断熱、抗菌、抗カビ性を特別に有していないクロスである。
通常のクロスへの本実施形態の断熱塗料の塗布は、２０〜３００ｇ／ｍ２の量で行う。
これは、断熱塗料の塗布量が４０ｍ２未満だとクロスの下地が見えてしまい、３００ｇ／ｍ２より多いと断熱塗料が割れてしまう可能性がある。
【００２４】
上記断熱塗料の塗布は刷毛、ローラー、吹き付け、パターン塗りなどにより行われる。
また、塗布工程を複数回行うようにしてもよい。これにより、防音効果を高めることができる。
【００２５】
［試験結果］
本実施形態の断熱塗料を塗布したクロスについて、抗菌性試験を行った結果を下記表１に示す。
本試験は、財団法人日本化学繊維検査協会の生物試験センターにて行った。試験方法は、ＪＩＳＺ２８０１，５．２を採用した。また、無加工試験片としてポリエチレンフィルムを用いた。
下記表１に示されるように、本実施形態の断熱塗料を塗布したクロスでは、無加工試験片と比べて、黄色ブドウ球菌、大腸菌、肺炎かん菌、ＭＲＳＡ、緑膿菌、Ｏ−１５７、セラチア、枯草菌の全てに対して生菌数が略ゼロと、圧倒的に少なくなっている。
【００２６】
【表１】
0003169918.tif 000003
【００２７】
［効果］
本実施形態によれば、断熱性の他に、抗菌、抗カビ性を持ち、さらに人体に対しての安全性が高い断熱塗料および建材を提供することができる。
また、本実施形態によれば、壁面等に塗布が容易な断熱塗料を提供することができる。
また、本実施形態の断熱塗料は、断熱性に加えて高い遮熱性（９０〜９６％）を有している。さらに、本実施形態の断熱塗料は、熱伝導率が非常に低く（約０．０１３ｋｃａｌ）。
【００２８】
ここで、本実施形態の断熱塗料の抗菌効果メカニズムは以下の通りである。
本実施形態の断熱塗料の菌・カビを抑制する成分は疎水性にしてあり、バクテリアの細胞の中に容易に浸透することができる。この浸透効果があるためごくわずかな成分量で抗菌と抗力ビ効果を発揮する。人間やペットのような動物には全く無害である。市販されている抗菌剤成分には、人間体内に入ると容易に分解されず脂肪と脂質に蓄積されることがあるが、本成分は累積・蓄積効果はない。
また、上記抗菌効果には持続性がある。すなわち、塗料表面上に付着している細菌を一度すべて殺しても、その殺菌効果が持続しなければ意味がない。いろいろな細菌が次々とその表面に付着するので、長期間の持続性が要求される。本実施形態の断熱塗料に用いられる成分は水に溶けにくく、長期に塗料表面に存在し、塗料内部から重義面にごく微量ですが持続的に移動するので、表面につく細菌にだけ作用する。塗装面が水に浸漬している状態を除いて、通常の乾燥状態では、長期効果が持続するため、結果的に他の殺菌抗菌剤の使用量や作業量が激減する。
安全性については、本実施形態の断熱塗料の抗菌性と抗力ビ性を発揮する成分は、人間との接触環境に使用することができる乗認をうけているもので、安全性の高いものである。すなわち、ＶＯＣ（揮発性有機化合物）や発がん性物質など有事化学物質は含んでいない。
【００２９】
［応用例］
本実施形態の断熱塗料を塗布あるいは含浸させる対象として、上記クロス以外に、、木材、鉄、コンクリート、ボード、アルミ、ステンレス、タイル、レンガ、ブロック、サイディング、スレート、ガラスなどがある。
【００３０】
［用途］
食品業界：
本実施形態の断熱塗料ＷＰ食品工場内の内壁に塗布する。食糧倉庫内塗装などに用いることにより、結露の防止、断熱効果のほかに、黄色ブドウ球菌∴大腸菌、０−１５７などの細菌類、カビを抑制する。食中毒の激減などに有効である。
レストラン：
レストラン厨房内、店内の内装などに本実施形態の断熱塗料を使用することができる。抗菌抗力ビ塗料を用いた客用テーブルやカーテン、床等に用いることにより、さらに効果を上げることができ、食中毒等を激減させることが出来ます。サルモネラ菌やＯ−１５７にも効果を発揮します。）
建築・マンション・建材：
本実施形態の断熱塗料を建材に塗布することで、一定期間、細菌やカビが繁殖しないという建物を期間を限定した保証を付けて販売すれば、他社に対する大きな差別化になる可能性がある。
【００３１】
院内感染防止：
病院その他、医療関連施設の細菌対策は重要である。本実施形態の断熱塗料は、そのための理想的な対策塗料となる。院内の内壁に塗装することにより、ＭＲＳＡ（メチシリン耐性黄色ブドウ球菌）、肺炎梓菌、セラチア、緑膿菌、耐性菌種や人体に有事なカビ・酵母菌を含んだ菌などの生物因子を不活性化する。
【００３２】
一般家庭に様々な形で導入：
本実施形態の断熱塗料は一般家庭でも使用できる。内装の様々な局面で使用されれば、病原菌、細菌・カピによる病気感染、アトピー性皮膚炎、アレルギーなどの健康社章の発症リスクを極めて小さくすることが可能である。家庭のアレルゲンの主要源泉は空気中に増加された菌類胞子である。
【００３３】
住宅リフォーム：
北側の部屋、台所、洗面所、浴室などのリフォームに最適である。ＵＶカット成分が紫外線を吸収するので、色あせのスピードを鈍化させる。
【００３４】
また、太陽熱や寒気などの室内侵入を遮断。冷暖房機器の効率アップで、冷暖房経費を節減する。
極小な特殊セラミックによって形成される、わずか厚さ約０．４〜０．６ｍｍの塗膜が夏の強い陽射しや冬の寒気を遮断する。また、室内にある熱源からのエネルギーを優れた放射熱反射特性（熱源反射率９０％以上）や低熱伝導特性（熱伝導率０．０１３ｋｃａｌ／ｍｈ℃）により遮断し、熱が室外へ逃げるのを防ぐため、冷暖房機器の設定温度までに要する時間が短縮できる。
また、乾燥後の塗膜は３０以上の保護層で形成され、その中に熱伝導率の極めて低い空気の層を含むことにより低熱伝導性を実現する。一般の断熱材（壁の内部に施工されるタイプ）では、内外から侵入した熱を断熱材に溜めてしまい、抱えきれなくなった熱が室内または室外こ逃げてしまう性質があるが、内壁や天井に本実施形態の塗料を塗布することでこれを防くことができる。
こうした断熱効果により、冷暖房経費を約３０％節減することが可能となる。つまり、冷暖房機器の運転を抑制することで、省エネを実現し、地球温暖化対策に貢献できる。
【００３５】
＜第２実施形態＞
本実施形態の断熱塗料は、上述した第１実施形態の断熱塗料において、後述する導電性骨材を、当該導電性骨材が当該導電性骨材と前記断熱原材との総重量の５〜３５％となるように混合した構成になっている。
ここで、上記導電性骨材は、産業廃棄物から形成される鉄粉を含まない。また、上記導電性骨材は、体積固有抵抗値が１０4 Ω・ｃｍ未満、含水率が２０％以下で粒径が１ｍｍ以下の粉体からなる。
【００３６】
［導電性骨材］
本実施形態では、産業廃棄物を有効利用するため、廃棄物から導電性骨材を形成する。本考案で用いる廃棄物中の導電性骨材としては、特に金属メッキスラッジ、軽金属表面処理スラッジから発生する軽金属水酸化物または酸化物スラッジ、ブレーキ研磨粉、金属洗浄スラッジのような廃棄物などが対象となる。これらの廃棄物の中から導電性を有する材料を選別するには、所定の工場から排出される廃棄物を化学分析により、予め金属イオンの種類とその含有量を検査し、所定の範囲内に入る場合には、そのロット全体を使用原料とするもので、含有成分を特別に分別、抽出する必要はない。
【００３７】
個々の産業廃棄物に含まれる導電性成分の含有量は、排出される工場によっても異なるが、通常、約１０重量％から約５０重量％と幅があり、それぞれの導電性にも強弱の異った性質がある。その為、導電性を持った廃棄物を一種類ではなく、少なくとも二種類以上の廃棄物を混合し、それぞれの持っている化学成分の相互作用によって活性な化学反応を起させることを予め考慮した上で混合した方が、より強い導電性を発揮する事が判明した。
【００３８】
そこで、数十種類の産業廃棄物の中から、導電性を有する廃棄物を選択し、それ等の組み合わせや配合を変えて導電性骨材を調製した。このようにして調製した骨材をモルタルと混合してセメント固化物を作成し、抵抗測定器を用いてそれらの体積固有抵抗値の比較実験を繰返し、廃棄物の組み合わせの選択を行った。
【００３９】
例えば、電解コンデンサー製造工場でのアルミニウムの陽極酸化皮膜処理時に発生する懸濁液のスラッジにはＡｌ（ＯＨ）3 が約４５重量％含有されている。このアルミスラッジを４０重量％モルタルに混合して作成した導電性骨材組成物の体積固有抵抗値は１０3 Ω・ｃｍであったが、アルミスラッジを３５重量％にし、廃酸処理センターから排出される金属洗浄スラッジ（銅を１２重量％含有）を５重量％混合した導電性骨材をモルタルと混合して作成した導電性骨材組成物の体積固有抵抗値は１０2 Ω・ｃｍであった。いずれも供試体は三点ずつ作成し比較したが結果は同じであった。従って、導電性骨材の素材は二種類以上の廃棄物の混合が望ましい事が判明した。このように、本考案の導電性骨材は、一種類の産業廃棄物に限定されるものではなく、二種類以上の産業廃棄物の混合が望ましい。
【００４０】
上記道電性骨材の抵抗値としては、ＪＩＳＫ６９１１に準拠して測定した場合、体積固有抵抗１０4 Ω・ｃｍ未満が好ましい。体積固有抵抗値が１０4 Ω・ｃｍを超えると、得られた骨材を建材原材料中に添加して壁材及び床材などの建材を形成した場合に、静電気帯電防止や電磁波シールド等に十分な効果が得られない。また、導電性骨材の含水率は２０％以下が好ましい。含水率が２０％を超えると、最終的に用いられる建材組成物粉体の均質混合が困難となり、固化強度が低下し、建材として好ましくない。導電性骨材の粒径は、１ｍｍ以下の粉体が好ましい。粒径が１ｍｍを超える粉体では、固化強度が低下すると共に、導電性が不均一となり、最終的に用いられる導電性建材としては好ましくない。
【００４１】
本考案で用いる導電性骨材は、一般建材の材料の中に３０〜５０重量％混入する事によって即導電性をもった壁パネル及び床タイル、さらにはモルタル仕上げ施工が容易となり、一般建築構造体の内装施工法により、簡単に静電気帯電防止及び電磁波シールドの機能を発揮する。
【００４２】
［第２実施形態の断熱塗料］
本考案の第２実施形態の断熱塗料は、上記導電性骨材が断熱原材との総重量の５〜３５％となるように、上記導電性骨材と上記断熱原材とを十分に攪拌混合して製造される。このとき、必要に応じて水を加えて混合を行う。
【００４３】
［効果］
本実施形態の断熱塗料が塗布された断熱材は、第１実施形態で説明した効果に加えて、さらに以下の効果を有している。
すなわち、当該断熱材は、それに混入されている断熱原材として、上述した中空ビーズ構造で粒径が１０〜５０μｍのアルミノ珪酸ソーダガラスを用いることにより、ガラスが赤外線を９０％程度反射するが、さらにガラスが中空ビーズ構造であることにより、透過した熱を中空ビーズ部分で吸収することができるので、ほぼ完全に熱を遮断することができる。そのため、この断熱材の熱伝導率を、従来の断熱材に対して０．０３〜０．０５程度の範囲の非常に低い値にすることができる。そのため、建物の外壁側あるいは室内の内壁面に塗布形成することにより、外部からの夏季の熱気の侵入を遮断し、冬期に暖房の熱の室外への伝導を効果的に遮断できる。
【００４４】
また、中空ビーズ構造のアルミノ珪酸ソーダガラスとしたことにより、比重が０．１０〜０．１３程度と非常に軽量であるため沈殿することがなく、塗布を容易に行うことができ、スプレー、はけ塗り、ローラ等によって均一に壁面に塗布することができる。特に凹凸面にも均一に塗布することができる。さらに、アルミノ珪酸ソーダガラスが非常に軽量であるため、壁面に断熱材の層を形成することにより、軽量のアルミノ珪酸ソーダガラスが表面に集められ、そのため、硬質のアルミノ珪酸ソーダガラスが断熱材層全体を保護することになり、断熱材層の耐久性が非常に高められ、また防錆効果も得られる。
【００４５】
さらに、中空ビーズ構造のアルミノ珪酸ソーダガラスが塗布された層に分布しているので、その中を伝播する音波が中空部分で吸収されるため、大きな遮音効果が得られる。また、この断熱材が、アクリルシリコン系の樹脂であり、これにセラミックスを混入することで、熱反射率を上げると共に、熱容量を小さくできる。さらに、２ｍｍ程度の厚さの塗布によっても亀裂が生じることはなく、耐久性にも優れている。
【００４６】
また、本実施形態の断熱材は、上述した導電性骨材を用いることで、高い電磁シールド性を持つことができる。これにより、簡単に静電気帯電防止及び電磁波シールドの目的を達成することができる。
【００４７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【産業上の利用可能性】
【００４８】
本考案は、建物の外壁面、室内の内壁面等に断熱層を形成する用途に使用される抗菌・抗カビ機能を有する断熱塗料および建材に適用可能である。
【図１】
0003169918.tif 000004